ЗАГОТОВКА ДЛЯ ИЗДЕЛИЯ С ДАМАССКИМ УЗОРОМ

1. Заготовка из нержавеющей стали для изготовления изделия с дамасским узором, отличающаяся тем, что стальная заготовка содержит по меньшей мере две различные легированные азотом нержавеющие стали, имеющие содержание хрома от 11 мас.% до 25 мас.%, причем по меньшей одна из сталей содержит азот в количестве от 0,10 мас.% до 5,0 мас.%, и по меньшей мере одна другая из сталей содержит азот в количестве от 0,01 мас.% до 0,5 мас.%, и по меньшей мере одна из нержавеющих сталей получена из порошка.
2. Заготовка из нержавеющей стали по п. 1, отличающаяся тем, что она соответствует по меньшей мере одному из следующих условий
две или более сталей из по меньшей мере двух нержавеющих сталей содержат азот в количестве от 0,10 мас.% до 5,0 мас.%,
по меньшей мере одна сталь из по меньшей мере двух нержавеющих сталей содержит азот в количестве от 0,01 мас.% до 0,09 мас.% или от 0,10 мас.% до 0,30 мас.%,
нержавеющие стали выбраны из одного или более представителей группы, состоящей из мартенситной, мартенситно-аустенитной, ферритно-аустенитной и аустенитной нержавеющих сталей,
все нержавеющие стали в заготовке являются ферромагнитными,
все нержавеющие стали в заготовке имеют содержание углерода, превышающее 0,10 мас.%.
3. Заготовка из нержавеющей стали по п. 1 или 2, отличающаяся тем, что разница в содержании азота между по меньшей мере двумя нержавеющими сталями составляет по меньшей мере 0,05 мас.%.
4. Заготовка из нержавеющей стали по любому из пп. 1-3, отличающаяся тем, что части заготовки из нержавеющей стали, содержащие азот в количестве от 0,10 мас.% до 5,0 мас.%, содержат от 0,5 об.% до 15 об.% первичных VN частиц, причем по меньшей мере 80% частиц имеют размер, меньший или равный 3 мкм, предпочтительно меньший или равный 1 мкм.
5. Заготовка из нержавеющей стали по любому из предыдущих пунктов, отличающаяся тем, что по меньшей мере две нержавеющие стали соответствуют по меньшей мере одному из следующих требований:
С
0,1-3,0
N
0,1-2,9
Si
0,1-1,3
Μn
0,1-2,0
Cr
12-20
Mo
0,1-5,5
V
0,1-5,0
W
≤1
Nb
≤2
причем части заготовки, содержащие азот в количестве от 0,10 мас.% до 5,0 мас.%, содержат от 1 об.% до 10 об.% первичных VN частиц, причем по меньшей мере 90% частиц имеют размер, меньший или равный 2 мкм.
6. Заготовка из нержавеющей стали по любому из предыдущих пунктов, отличающаяся тем, что одна, две или более двух из по меньшей мере двух нержавеющих сталей могут соответствовать по меньшей мере одному из следующих требований:
С
0,2-0,7
N
0,4-1,9
Si
0,2-1,0
Μn
0,2-1,0
Cr
13-19
Mo
1,3-3,5
V
0,5-2,5
W
≤0,1
Nb
≤1,0
причем части заготовки, содержащие азот в количестве от 0,10 мас.% до 5,0 мас.%, содержат от 2 об.% до 9 об.% первичных VN частиц, причем по меньшей мере 90% частиц имеют размер, меньший или равный 1 мкм.
7. Заготовка из нержавеющей стали по любому из предыдущих пунктов, отличающаяся тем, что заготовка содержит стальную сердцевину, имеющую толщину от 10% до 50% от общей толщины заготовки, и заготовка содержит от 5 до 100 слоев нержавеющей стали с каждой стороны сердцевины, причем стальная сердцевина предпочтительно содержит азот в количестве от 0,10 мас.% до 5,0 мас.%.
8. Нож из нержавеющей стали с дамасским узором, изготовленный из заготовки по любому из предыдущих пунктов, причем нож из нержавеющей стали соответствует по меньшей мере одному из следующих требований
по меньшей мере часть режущей кромки является микрозазубренной;
режущая кромка имеет твердость, равную по меньшей мере 57 единицам по шкале Роквелла, часть С (HRC);
все слои стали имеют эквивалентное число сопротивления питтингу (PREN) больше 20;
по меньшей мере один слой стали имеет значение PREN больше 25;
разница в значениях PREN соседних слоев стали больше 1;
Сr
Мо
N
Сr
Мо
N
причем PREN = % + 3,3% + 30%, и %, % и % представляют собой количества, растворенные в матрице.
9. Способ изготовления стальной заготовки, которая содержит по меньшей мере две различные легированные азотом нержавеющие стали, по любому из пп. 1-6, который включает стадии: изготовления капсулы, содержащей по меньшей мере две нержавеющие стали, имеющие содержание хрома от 11 мас.% до 25 мас.%, расположенные в виде параллельных или непараллельных удлиненных слоев, причем по меньшей мере одна из нержавеющих сталей содержит азот в количестве от 0,10 мас.% до 5,0 мас.%, и по меньшей мере одна из нержавеющих сталей имеет форму порошка; горячего изостатического прессования капсулы с получением заготовки, ковки и горячей прокатки заготовки до промежуточного размера и, необязательно, деформирования удлиненной структуры посредством механической обработки.
10. Способ изготовления стальной заготовки по п. 9, отличающийся тем, что по меньшей мере две используемые стали являются порошками, предпочтительно порошками, полученными посредством газовой атомизации и имеющими максимальный размер частиц, равный 500 мкм.